(57)【要約】【課題】本発明の目的は、良好な耐熱性、高い耐塩化物性、高い耐エチレングリコール性及び良好な機械的特性を有するポリアミド樹脂組成物を提供することにある。【解決手段】熱可塑性ポリアミド樹脂組成物及び該樹脂の製造方法が開示される。特に、本発明は、高い耐熱性、耐化学薬品性、低い変形、低い収縮及び良好な成形性を有し、自動車のラジエータタンクキャップ、エンジンカバー及びタイミングベルトキャップ、ボイラーの部品等のような耐熱性及び剛性を必要とする装置の内部及び外部部品として使用することができる熱可塑性ポリアミド樹脂組成物に関する。【選択図】　なし【特許請求の範囲】
【請求項１】
ポリアミド約３０〜８０重量％、補強剤約１０〜５０重量％及びナトリウムアルミナシリケート約０．１〜２０重量％を含み、良好な耐熱性及び高い耐化学薬品性を有するポリアミド樹脂組成物。
【請求項２】
前記ポリアミドがポリアミド６、ポリアミド６，６、ポリアミド６，１０、ポリアミド１１、ポリアミド１２、ポリアミド６，１２、ポリアミド６，３６、ポリアミドコポリマー、脂肪族ポリアミド、テレフタル酸又はイソフタル酸から生成されるポリアミド、芳香族ポリアミド及びそれらの組合せより成る群から選択される、請求項１に記載の組成物。
【請求項３】
前記補強剤がガラス繊維、無機充填剤及びそれらの組合せより成る群から選択される、請求項１に記載の組成物。
【請求項４】
さらにポリオレフィンを樹脂１００部当たりに１〜３０部（ｐｈｒ）含む、請求項１又は２に記載の組成物。
【請求項５】
さらにポリフェニレンスルフィドを樹脂１００部当たりに１〜３０部（ｐｈｒ）含む、請求項１又は２に記載の組成物。
【請求項６】
さらに無水マレイン酸で変性されたポリオレフィンを約１〜１０重量％含む、請求項１又は２に記載の組成物。
【請求項７】
ラジエータタンクキャップのような冷却水循環のための冷却装置の部品、並びにエンジンカバー、タイミングベルトキャップ及びエンジン部品のような自動車の部品の製造に用いられる、請求項１又は２に記載の組成物。
【発明の詳細な説明】
【技術分野】
【０００１】
本発明は、熱可塑性ポリアミド樹脂組成物及びその製造方法に関する。
【０００２】
特定的には、本発明は、高い耐熱性、高い耐化学薬品性、低い変形、低い収縮及び良好な成形性を有する熱可塑性ポリアミド樹脂組成物に関する。本発明の樹脂は、冷却水循環装置用のラジエータタンクキャップのような冷却装置、並びにエンジンカバー、タイミングベルトキャップ及びその他のエンジン部品のような自動車部品について用いることができる。本発明はまた、本発明の樹脂の製造方法をも含む。
【背景技術】
【０００３】
一般的に、ポリアミド樹脂組成物は良好な機械的特性、耐熱性及び耐化学薬品性を有しているべきである。樹脂組成物はガラス繊維、炭素繊維、タルク、カオリン、ケイ灰石、炭酸カルシウム及び硫酸バリウムのような様々な無機材料を容易に強化して、高い強度、耐熱性及び弾性を得ることができる。さらに、該組成物に様々なタイプの添加剤を添加することによって、各種化学物質に対する耐性を改善することができる。これらの理由並びに金属より加工が容易であり且つ作られる材料の重量も軽いという理由のために、ポリアミド樹脂組成物は、自動車産業を含めた多くの産業分野において利用することができる。
【０００４】
慣用のポリアミド樹脂組成物に付随する問題点には、冬期の着氷防止剤として広く用いられる塩化物（塩化ナトリウム、塩化カルシウム、塩化亜鉛等）及び自動車エンジン冷却システムに用いられる不凍液の成分である水性エチレングリコール溶液に対する耐性が低いというものがある。
【０００５】
従って、自動車エンジンの部品として用いるためにはポリアミド樹脂組成物には特性の点で多くの厳格な規制がある。その代表的な特性は、耐熱性並びにエチレングリコール及び塩化物に対する耐性である。特に、冷却システムは高温（例えば１２０℃以上）において性能を示さなければならないので、樹脂組成物は、冷却システムにこの組成物を適用するためには良好な耐熱性を示すことが必要であり、エンジン冷却剤として用いられるエチレングリコールの侵食にも耐性がなければならない。さらに、樹脂組成物は、冬期にしばしば用いられる塩化物によるポリマー鎖の損傷を最小限にすることができるべきである。
【０００６】
米国特許第４３８６１９７号明細書には、カプロラクタム又はω−アミノカルボン酸とシクロ脂肪族カルボン酸アミドとのポリマー状反応生成物から成る二元コポリアミドを用いることによってエンジン燃料の耐性を高める試みが示されている。しかしながら、このコポリアミドを製造するための経費は高くつくものであり、そしてこのコポリアミドは高められた耐熱性を有する傾向はあるものの特別改善された耐化学薬品性は持たない。
【０００７】
米国特許第４５８２７６３号明細書には、ポリアミド樹脂によって作られたキャップの亀裂の深さ及び数を測定する方法が開示されている。特定的には、この方法によれば、ラジエータタンクがキャップで蓋をされ、次いで不凍液の成分を充填され、これに塩化カルシウムの水溶液がある温度及び内部圧下において塗布される。その後、特定条件下における数回のサイクルの後に、キャップの亀裂の深さ及び数が測定される。開示された方法は、亀裂の特性を測定するために市販の実際の製品を試験しているが、試験データは被験製品のデザインによって影響を受けることがあり、この測定方法は主観的な態様で行なわれているということになる。
【０００８】
ＪｏｕｒｎａｌｏｆＭａｔｅｒｉａｌｓＳｃｉｅｎｃｅ２２（１９８７）１７１５―１７２３には、ポリアミド樹脂に対するハロゲン塩（ＬｉＣｌ、ＺｎＣｌ２、ＣａＣｌ２）及びＮａＣｌの影響が開示されている。この場合には、その影響は、物理的特性によるのではなくて主として熱的特性又は化学的分析によって測定されている。従って、ポリアミド樹脂の物理的特性にハロゲン塩がどのように影響を及ぼすかについては、何も測定されていない。
【０００９】
米国特許第４４８２６９５号明細書には、気体遮断特性を有するポリアミド樹脂が開示されており、これは化学薬品との直接接触を防止することによって高められた耐化学薬品性を示す。化学薬品に対する樹脂の耐性は、ポリアミドの重合の際に芳香族成分を用いてポリアミドにバルク特性加えることによって高められる。しかしながら、この樹脂は気体の浸透を敷設貯めに用いられており、その耐化学薬品性はアルカリ性電解質の水溶液中では測定されていない。
【文献１】
米国特許第４３８６１９７号明細書
【文献１】
米国特許第４５８２７６３号明細書
【文献１】
米国特許第４４８２６９５号明細書
【文献１】
ＪｏｕｒｎａｌｏｆＭａｔｅｒｉａｌｓＳｃｉｅｎｃｅ２２（１９８７）１７１５―１７２３
【考案の開示】
【発明が解決しようとする課題】
【００１０】
本発明の目的は、良好な耐熱性、高い耐塩化物性、高い耐エチレングリコール性及び良好な機械的特性を有するポリアミド樹脂組成物を提供することにある。
【００１１】
特定的には、本発明に従うポリアミド樹脂組成物は、ポリアミド約３０〜８０重量％、補強剤約１０〜５０重量％及びナトリウムアルミナシリケート約０．１〜２０重量％を含む。
【００１２】
本発明は、上記の目的を達成するための研究に基づくものであり、特定のポリアミド樹脂を補強剤及びナトリウムアルミナシリケートと混合することによって、良好な物理的特性、高い耐熱性、低い収縮、低い変形、高い耐塩化物性及び高い耐不凍液性を有するポリアミド樹脂組成物を得ることができるという発見を包含する。
【課題を解決するための手段】
【００１３】
かくして、本発明は、ポリアミド約３０〜８０重量％、補強剤約１０〜５０重量％及びナトリウムアルミナシリケート約０．１〜２０重量％を含み、良好な物理的特性、高い耐熱性、低い収縮、低い変形、高い耐塩化物性及び高い耐不凍液性を有するポリアミド樹脂組成物を提供する。
【００１４】
本発明に従うポリアミド樹脂組成物中には、当技術分野において周知の任意のポリアミド樹脂を用いることができる。
【００１５】
本発明のポリアミド樹脂組成物中に含まれる補強剤には、ガラス繊維、無機充填剤及びそれらの組合せが包含され得る。可能な補強剤には、例えばカオリン、ケイ灰石、炭酸カルシウム及び硫酸バリウムが包含されるが、当技術分野において周知のその他の次亜量を用いることもできる。
【００１６】
本発明のポリアミド樹脂組成物にはさらに、樹脂１００部当たりの部数（ｐ時間）として約１〜３０部のポリオレフィン及び／又はポリフェニレンスルフィドを含ませることができる。また、この組成物にはさらに、無水マレイン酸で変性されたポリオレフィンを約１〜１０重量％含ませることもできる。
【発明の効果】
【００１７】
本発明のポリアミド樹脂組成物は、特に優れた耐熱性、耐不凍液性及び耐塩化物性を有し、射出成形後に低い変形を示し、かくして自動車エンジン及び冷却装置の部品並びに長期の耐熱性を必要とする部品として、広く用いることができる。
【発明を実施するための最良の形態】
【００１８】
本発明の樹脂組成物中に含まれる各成分を、以下に詳細に説明する。
【００１９】
本発明に従って用いることができるポリアミド樹脂は、関連技術分野においてよく知られているものである。このポリアミド樹脂の代表的な例には、ε−カプロラクタム、ω−ドデカラクタム等のようなラクタムを開環重合することによって得られるポリアミド６、アミノカプロ酸、１１−アミノウンデカン酸、１２−アミノドデカン酸等のようなアミノ酸の重合によって得ることができるポリアミド、エチレンジアミン、テトラメチレンジアミン、ヘキサメチレンジアミン、ウンデカメチレンジアミン、ドデカメチレンジアミン、２，２，４−トリメチルヘキサメチレンジアミン、２，４，４−トリメチルヘキサメチレンジアミン、５−メチルノナヘキサメチレンジアミン、ｍ−キシレンジアミン、ｐ−キシレンジアミン、１，３−ビス（アミノメチル）シクロヘキサン、１，４−ビス（アミノメチル）シクロヘキサン、１−アミノ−３−アミノ−メチル−３，５，５−トリメチル　シクロヘキサン、ビス（４−アミノシクロヘキシル）メタン、ビス（４−メチル−４−アミノシクロヘキシル）メタン、２，２−ビス（４−アミノシクロヘキシル）プロパン、ビス（アミノプロピル）−ピペラジン、アミノエチルピペラジン等のような脂肪族、脂環式又は芳香族ジアミンとアジピン酸、スベリン酸、セバシン酸、アゼライン酸、テレフタル酸、イソフタル酸、２−クロルテレフタル酸、２−メチル−テレフタル酸、５−メチルイソフタル酸等のような脂肪族，脂環式又は芳香族ジカルボン酸との重合によって得られるポリアミド並びにそれらの混合物が包含される。
【００２０】
好ましいポリアミド樹脂の例には、ポリアミド６、ポリアミド６，６、ポリアミド６，１０、ポリアミド１１、ポリアミド１２、ポリアミド６，１２、ポリアミド６，３６、ポリアミドコポリマー、脂肪族ポリアミド、ポリアミド（テレフタル酸若しくはイソフタル酸から生成されるもの）、芳香族ポリアミド又はそれらの混合物が包含される。
【００２１】
耐塩化物性を改善するためには、これらのポリアミドの中でも、単独のポリアミド６，６又は主要成分としてのポリアミド６，６とその他のポリアミドとの混合物若しくはコポリマーを用いるのが好ましい。特に好ましくは、ポリアミド６，６とポリアミド６，１０、ポリアミド６，１２又はポリアミド６，３６との特定混合比の混合物を用いることができる。
【００２２】
ポリアミド６，６を単独で用いた場合、このポリアミド樹脂組成物は、暴露後の水分吸収によるポリアミド鎖中への塩化物の浸透のせいで、深刻な物理的特性の劣化を示す。しかしながら、この組成物は、これにイオン交換能力を有する添加剤、ポリアミド成分及び随意としてのポリフェニレンスルフィドを所定量で添加することによって、比較的長い脂肪族鎖を有する低吸収性ポリアミドが提供するのとほとんど同等のレベルの耐塩化物性を示すことができる。
【００２３】
前記ポリアミド樹脂の相対粘度（９６％硫酸１００ミリリットル中にポリマー１ｇの溶液として２３℃において測定）は、約１．０〜４．０の範囲であるのが好適であり、２．０〜３．７％の範囲であるのが好ましく、２．０〜３．０％の範囲であるのがより一層好ましく、本発明において用いるのに有用な平均分子量は、約５０００〜７００００の範囲である。当技術分野においてよく知られている代表的なポリアミドは、下記の一般式によって表わすことができる。
ポリアミド６，６：
―［―ＨＮ―（ＣＨ２）６―ＮＨＣＯ―（ＣＨ２）４―ＣＯ―］―
ポリアミド６，６／６（コポリマー）：
―［―ＨＮ―（ＣＨ２）６―ＮＨＣＯ―（ＣＨ２）４―ＣＯＮＨ―（ＣＨ２）５―ＣＯ―］―
ポリアミド６，１０：
―［―ＨＮ―（ＣＨ２）６―ＮＨＣＯ―（ＣＨ２）８―ＣＯ―］―
ポリアミド６，１２：
―［―ＨＮ―（ＣＨ２）５―ＮＨＣＯ―（ＣＨ２）１０―ＣＯ―］―
ポリアミド６，３６：
―［―ＨＮ―（ＣＨ２）５―ＮＨＣＯ―（ＣＨ２）３４―ＣＯ―］―
ポリアミド１２：
―［―ＮＨＣ―（ＣＨ２）１０―ＣＯ―］―
【００２４】
補強剤は、約１０〜５０重量％の量で用いることによって、剛性を顕著に改善し、ポリアミド樹脂組成物の低い収縮及び低い変形を確保することができる。補強剤の例には、ガラス繊維、無機充填剤及びそれらの組合せが包含される。無機充填剤の例には、カオリン、ケイ灰石、硫酸バリウム及び炭酸カルシウム等が包含される。
【００２５】
ガラス繊維は、３〜３．２μｍの平均粒子長さ及び約１０μｍの直径を有し、その表面はポリアミド樹脂と相溶性にするためにシランタイプのシランカップリング剤で処理される。特に効果的に剛性及び耐熱性を提供するためには、このガラス繊維は、１０〜５０重量％の量で用いるのが好適である。無機充填剤の長さは０．１〜５μｍであり、その粒子寸法は２．５μｍ以下である。
【００２６】
本発明に従う組成物にナトリウムアルミナシリケート添加剤を約０．１〜２０重量％の量で添加した場合には、イオン交換によって金属イオンを補足することによって、耐熱性が劣化することなく、組成物の耐塩化物性を特異的に高めることができる。従って、耐熱性、剛性及び耐不凍液性のようなガラス繊維で補強されたポリアミド樹脂の初期の基本的特性が劣化することなく耐塩化物性を特異的に且つ顕著に改善することができる。
【００２７】
分離した金属イオンは水分が存在する条件下において水と共にポリアミド鎖中に浸透して行き、高温下で連続的に付着し、それによって最終的にポリアミド樹脂中に亀裂を形成させる。これがポリアミド鎖の間の水素結合の形成を侵食する。しかしながら、添加剤によって金属イオンを選択的に捕捉することによって、塩化物への連続的暴露によって引き起こされるポリアミド樹脂の崩壊を遅らせることができる。
【００２８】
本発明に従うポリアミド樹脂組成物は、随意にポリオレフィン及び／又は無水マレイン酸で変性された変性ポリオレフィンを含ませて、ポリアミド樹脂組成物が水分及び塩化物に対する改善された耐性並びに一般的なポリオレフィンに対するポリアミドの相溶性を有するようにすることができ、これらは製品の外観を改善するため及び低い収縮のために添加されるものであり、広範な加工の領域において一定レベルの物理的特性を維持するために改善することができる。変性ポリオレフィンは、コポリマータイプのものであってもグラフトポリマータイプのものであってもよい。ポリオレフィン及び／又は変性ポリオレフィンを１〜１０重量％の量で用いると、優れた耐塩化物性を得ることができ、また、耐不凍液性も顕著に高めることができる。ポリオレフィンの使用量が１０重量％を越えると剛性のようなポリアミド自体の優れた特性が損なわれることがある。
【００２９】
追加的にポリフェニレンスルフィドを約１〜１０重量％の少量で用いると、樹脂組成物の機械的及び物理的特性を高めることができ、また、不凍液及び塩化カルシウムに対する耐性に対する顕著に改善された効果を達成することができる。ポリフェニレンスルフィドは、下に示す一般構造を有する。
【化学式１】
2004035888.tif 000002
【００３０】
本明細書において用語「ポリオレフィン」とは、一般的にはポリプロピレン及びポリエチレンを意味し、これは１〜３０重量％の量で用いることができる。
【００３１】
上記の成分に加えて、本発明の目的に範囲内にある限り、各種の追加の効果をもたらすために、酸化防止剤、熱安定剤、紫外線吸収剤、加工分散剤、顔料、染料、界面活性剤、離型剤、滑剤、可塑剤、静電防止剤、分散剤、カーボンブラック等のような各種の添加剤をポリアミド樹脂組成物に添加することができる。
【００３２】
ポリアミドの一般的な特徴から見て、脂肪族鎖の長さが増加すると、ポリアミドの初期の物理特性である水分吸収性が低下し、ポリアミドの単位重量当たりのアミド官能基の数が減少する。その結果、カップリング剤で処理されたガラス繊維との反応性が低下して、不凍液の浸透によってかなり損なわれるようになる。このポリアミド樹脂組成物は、耐熱性、優れた機械的及び物理的特性、並びに不凍液及び塩化物に対する耐性を有するように設計されている。
【産業上の利用可能性】
【００３３】
上記の組成を有する本発明に従う樹脂組成物は、ポリアミド６，１０やポリアミド６，１２、ポリアミド６，３６から成る慣用の組成物より良好な機械的及び物理的特性並びに耐不凍液性を有し、塩化物に対する機能的耐性をも提供する。
【００３４】
かくして、本発明に従う熱安定性且つ耐化学薬品性の樹脂組成物は、耐熱性及び剛性を必要とする内部及び外部部品、例えば一般的にボイラー、自動車のラジエータタンクキャップ、エンジンカバー及びタイミングベルトキャップ等に用いることができる。
【実施例】
【００３５】
以下、実施例を参照して本発明を詳細に説明するが、これら実施例は本発明の範囲を限定するものではない。
【００３６】
以下の例１〜１３に、本発明に従うポリアミド樹脂組成物の調製を記載し、本発明に従う組成物の有益な効果を示すために、各組成物の各種特性、例えば機械的及び物理的特性（例えば引張強さ、曲げ強さ、曲げ弾性率、アイゾッド衝撃強さ、熱変形温度）並びに収縮特性を互いに比較する。しかしながら、以下の実施例は単に例示の目的で含まれているだけであり、本発明の範囲を限定するものではないということを理解されたい。
【００３７】
最初に、実施例及び比較例において用いた各成文を以下に説明する。
【００３８】
（１）結晶性ポリアミド樹脂
Ａ−１：ヘキサメチレンジアミンとアジピン酸とを等モル比で縮合重合させることによって調製された、２．６の相対粘度（９６％硫酸１００ミリリットル中にポリマー１ｇの溶液として２３℃において測定）及び２６０℃の融点を有する、商品として入手できる結晶性ポリアミド６，６。
【００３９】
Ａ−２：ヘキサメチレンジアミンとセバシン酸とを等モル比で縮合重合させることによって調製された、少なくとも２．０の相対粘度（９６％硫酸１００ミリリットル中にポリマー１ｇの溶液として２３℃において測定）及び２１０℃の融点を有する、商品として入手できる結晶性ポリアミド６，１０。
【００４０】
Ａ−３：ヘキサメチレンジアミンとオレイン酸とを等モル比で縮合重合させることによって調製された、少なくとも１．５の相対粘度（９６％硫酸１００ミリリットル中にポリマー１ｇの溶液として２３℃において測定）及び２００℃の融点を有する、商品として入手できる結晶性ポリアミド６，３６。
【００４１】
Ａ−４：ヘキサメチレンジアミンとドデカン酸とを等モル比で縮合重合させることによって調製された、少なくとも１．８の相対粘度（９６％硫酸１００ミリリットル中にポリマー１ｇの溶液として２３℃において測定）及び１８５℃の融点を有する、商品として入手できる結晶性ポリアミド６，１２。
【００４２】
Ａ−５：ω−アミノデカン酸を縮合重合させることによって調製された、少なくとも２の相対粘度（９６％硫酸１００ミリリットル中にポリマー１ｇの溶液として２３℃において測定）及び１８０℃の融点を有する、商品として入手できる結晶性ポリアミド１２。
【００４３】
（２）無水マレイン酸変性ポリオレフィン
Ｂ：この変性ポリオレフィンは、ポリオレフィン１０〜９９重量％及び無水マレイン酸モノマー１〜２０重量％を含むコポリマー又はグラフトコポリマーである。
【００４４】
（３）添加剤
Ｃ：ナトリウムアルミナシリケート
【００４５】
（４）ガラス繊維
Ｄ：約１０μｍの直径及び３〜３．２μｍの平均粒子長さを有し、ポリアミド樹脂と相溶性にするためにシランタイプのシランカップリング剤で処理されたガラス繊維。
【００４６】
（５）ポリフェニレンスルフィド
Ｅ：原料としてｐ−ジクロルベンゼン及びＮａ２Ｓを用いて調製された、２７８℃の融点を有する樹脂。
【００４７】
（６）ポリオレフィン
Ｆ：一般的なポリエチレン及びポリプロピレン。
【００４８】
Ｓｕｐｅｒミキサー中で上記の成分を表１及び２に示したような実施例及び比較例の混合比で均質に混合した。一軸スクリュー押出機及び二軸スクリュー押出機の両方を用いることができるが、これらの例において用いた押出機は二軸スクリュー押出機（内径３０ｍｍ、Ｌ／Ｄ＝３０）であり、そのシリンダー温度は２６０〜２８０℃とし、スクリューの回転速度は２５０〜３００ｒｐｍとし、真空ポンプ（スクリュー中の気体を排出するためのもの）の圧力は５０〜７０ｍｍＨｇとし、この排出は２５〜３０ｋｇ／時間に設定した。次いで各例の組成物を充分に溶融させ、押出機のシリンダー中で混合してレースを形成させた。形成されたレースを水浴中で冷却し、次いでペレット製造器で所定寸法のペレットに成形した。
【００４９】
製造されたペレットをオーブン中で窒素雰囲気下で８５〜９０℃において乾燥させて、ペレット中に含有される水分を除去した。０．１％以下の水分含有率を有するペレットを、８０トン、６．４オンスの容量を有する押出機（ＡＮＧＥＬ、ＤＥ）中で、２９０又は２８０℃の型成形温度、８０℃の型温度５０〜８０バールの射出圧力、４０〜６０ｍｍ／秒の射出速度、３秒の射出時間及び１５秒の冷却温度のような成形条件下で加工して、各種特性を測定するためのサンプルを調製した。
【００５０】
調製されたＡＳＴＭサンプルに対して、下記の分析方法に従って各種特性の測定を行なった。実施例及び比較例の樹脂組成物中に用いた成分の含有率、並びにサンプルの各種特性についての測定を、それぞれ表１及び２に示す。
【００５１】
サンプル評価のためのパラメーター及び分析方法は、次の通りである。
【００５２】
（ａ）引張強さ：ＡＳＴＭ法Ｄ−６３８に従い、インストロン装置を用いて測定した。これはｋｇｆ／ｃｍ２で表わされる。
【００５３】
（ｂ）曲げ強さ及び曲げ弾性率：これらはＡＳＴＭ法Ｄ−７９０に従い、インストロン装置を用いて測定した。これらはｋｇｆ／ｃｍ２で表わされる。
【００５４】
（ｃ）アイゾッド衝撃強さ：ＡＳＴＭ法Ｄ−２５６に従い、アイゾッド衝撃試験器を用いて測定した。これはｋｇｆ・ｃｍ／ｃｍで表わされる。
【００５５】
（ｄ）：熱変形温度：ＡＳＴＭ法Ｄ−６４８に従い、４．６ｋｇｆ／ｃｍ２の荷重下で測定した。
【００５６】
（ｅ）収縮：各サンプルの収縮は、ＡＳＴＭ法Ｄ−９５５に従って計算した。％で表わされる。
【００５７】
（ｆ）耐不凍液性：引張強さを測定するためのＡＳＴＭサンプルを、水及びエチレングリコール（５０：５０）から成る水溶液中に１４６℃において１４４時間浸漬し、次いで一定温度／湿度のチャンバー（２５℃、相対湿度５０％）中に２４時間入れた。次いでＡＳＴＭ法Ｄ−６３８に従って引張試験を実施した。
【００５８】
（ｇ）耐塩化カルシウム性：サンプルを、１０重量％無水塩化カルシウム水溶液中に１５０℃において３００時間浸漬し、次いで一定温度／湿度のチャンバー（２５℃、相対湿度５０％）中に２４時間入れた。次いでＡＳＴＭ法Ｄ−６３８に従って引張試験を実施した。
【００５９】
【表１】
2004035888.tif 000003
【００６０】
比較例１のポリアミド樹脂組成物は、慣用のポリアミド６，６を３０重量％ガラス繊維及び耐熱性材料と一緒にすることによって調製された。ポリアミドの末端に存在するアミド官能基と表面がシランカップリング剤で処理されたガラス繊維との間の共有結合が存在していた。
【００６１】
実施例１のポリアミド樹脂組成物は、比較例１の組成物にナトリウムアルミナシリケートを添加することによって調製され、従って鎖中に浸透したカチオン性イオンを捕捉する機能を有し、耐不凍液性及び初期物理的特性が劣化することなく選択的に耐塩化物性のみが改善できるようにしたものである。
【００６２】
実施例２のポリアミド樹脂組成物は、実施例１の組成物に変性ポリオレフィンを添加することによって調製されたものであり、実施例１の組成物のものより僅かに低い初期物理的特性及び耐不凍液性を有するが、しかしより一層優れた耐塩化物性を示した。
【００６３】
図１は、本発明の実施例２に従うポリアミド樹脂組成物のＦＴ−ＩＲチャートであり、イオン交換が可能なシリケートの固有構造による特徴的ピークを１７５０ｃｍ―１及び６３０ｃｍ―１付近に、そして典型的なＳｉ−Ｏ２ピークを１０００ｃｍ―１付近に示す。
【００６４】
実施例３のポリアミド樹脂組成物は、実施例２の組成物にポリフェニレンスルフィドを添加することによって調製され、最良の初期物理的特性、耐不凍液性及び耐塩化物性を示した。
【００６５】
図２は、本発明の実施例３に従って調製されたポリアミド樹脂組成物のＦＴ−ＩＲチャートであり、実施例２のものとは対照的に５８０ｃｍ―１及び４６０ｃｍ―１付近にポリオレフィンの固有ピークを示した。
【００６６】
実施例４のポリアミド樹脂組成物は、実施例２の組成物にポリアミド６，１０を添加することによって調製され、実施例２の組成物のものより相対的に低い初期物理的特性及び耐不凍液性を有するが、しかしより良好な耐塩化物性を示した。
【００６７】
図３は、本発明の実施例４に従うポリアミド樹脂組成物のＦＴ−ＩＲチャートであり、
８１０ｃｍ―１及び１２００ｃｍ―１付近にポリフェニレンスルフィドのピークを示した。
【００６８】
実施例５のポリアミド樹脂組成物は、実施例２の組成物にポリオレフィンを添加することによって調製された。このサンプルはそれほど高い耐不凍液性を示さなかったが、しかし実施例２のものと比較して顕著に高い耐塩化物性を示した。
【００６９】
実施例６のポリアミド樹脂組成物は、実施例２の組成物にポリアミド６，３６を添加することによって調製され、実施例２の組成物のものより相対的に低い耐不凍液性を有するが、しかしより良好な耐塩化物性を示した。
【００７０】
【表２】
2004035888.tif 000004
【００７１】
実施例７のポリアミド樹脂組成物は、実施例２の組成物にポリアミド６，１２を１０重量％添加することによって調製され、実施例２の組成物のものより僅かに低い初期物理的特性及び耐不凍液性を有するが、しかしより良好な耐塩化物性を示した。
【００７２】
実施例８のポリアミド樹脂組成物は、実施例７の組成物にポリアミド６，１２を１０重量％添加することによって調製され、実施例７の組成物より僅かに低い初期物理的特性及び耐不凍液性を有するが、しかしより良好な耐塩化物性を示した。
【００７３】
実施例９のポリアミド樹脂組成物は、実施例６の組成物にポリアミド６，３６を１０重量％添加することによって調製され、実施例６の組成物より相対的に低い耐不凍液性を有するが、しかしより良好な耐塩化物性を示した。
【００７４】
実施例１０のポリアミド樹脂組成物は、実施例４の組成物にポリアミド６，１０を１０重量％添加することによって調製され、実施例４の組成物より僅かに低い初期物理的特性及び耐不凍液性を有するが、しかしより良好な耐塩化物性を示した。
【００７５】
実施例１１のポリアミド樹脂組成物は、比較例１の組成物にナトリウムアルミナシリケートを１０重量％添加することによって調製され、従って、鎖中に浸透したカチオン性イオンを捕捉する機能を有し、耐不凍液性及び初期物理的特性の改善を含めて、選択的に耐塩化物性のみが改善できるようにしたものである。
【００７６】
実施例１２のポリアミド樹脂組成物は、実施例３の組成物にポリフェニレンスルフィドを１０重量％添加することによって調製され、実施例３の組成物より優れた初期物理的特性、耐不凍液性及び耐塩化物性を示した。
【００７７】
以上説明したように、本発明に従うポリアミド樹脂組成物は慣用のポリアミド樹脂組成物のものを上回るより一層良好な機械的及び物理的特性及び耐不凍液性を有し、慣用のポリアミド樹脂組成物とほとんど同等の耐塩化物性を有する。従って、本発明に従う組成物は、一般的に耐熱性及び剛性を必要とするボイラー及び自動車のラジエータタンクキャップのような各種の内部及び外部部品に適用することができる。
【図面の簡単な説明】
【００７８】
【図１】本発明の実施例２に従うポリアミド樹脂組成物のＦＴ−ＩＲチャートである。
【図２】本発明の実施例３に従うポリアミド樹脂組成物のＦＴ−ＩＲチャートである。
【図３】本発明の実施例４に従うポリアミド樹脂組成物のＦＴ−ＩＲチャートである。
【図１】
2004035888.tif 000005
【図２】
2004035888.tif 000006
【図３】
2004035888.tif 000007
【外国語明細書】
2004035888.tif 000008
2004035888.tif 000009
2004035888.tif 000010
2004035888.tif 000011
2004035888.tif 000012
2004035888.tif 000013
2004035888.tif 000014
2004035888.tif 000015
2004035888.tif 000016
2004035888.tif 000017
2004035888.tif 000018
2004035888.tif 000019
2004035888.tif 000020
2004035888.tif 000021
2004035888.tif 000022
2004035888.tif 000023
2004035888.tif 000024
2004035888.tif 000025
2004035888.tif 000026
2004035888.tif 000027